(57)【要約】      （修正有）【課題】十分な接着強度と製品外観を両立可能であり、シボ戻りが少なく、基体の傷を目立たなくすることで製品不良の低減を可能とし、さらにリサイクルを容易とする三次元加飾熱成形に用いる加飾フィルム及びそれを用いた加飾成形体の製造方法の提供。【解決手段】樹脂成形体５上に熱成形によって貼着するための加飾フィルム１であって、加飾フィルム１は、ポリプロピレン系樹脂および熱可塑性エラストマーを主成分として含み、ポリプロピレン系樹脂と熱可塑性エラストマーとの重量比率は９７：３〜５：９５である樹脂組成物からなるシール層３、並びにポリプロピレン系樹脂からなる層２を含む加飾フィルム１。樹脂成形体５上に加飾フィルム５を貼着した、加飾成形体６。【選択図】図８
2018094910.tif 000002
【特許請求の範囲】
【請求項１】
樹脂成形体上に熱成形によって貼着するための加飾フィルムであって、該加飾フィルムは、ポリプロピレン系樹脂（Ａ）および熱可塑性エラストマー（Ｂ）を主成分として含み、ポリプロピレン系樹脂（Ａ）と熱可塑性エラストマー（Ｂ）との重量比率は９７：３〜５：９５である樹脂組成物からなるシール層（Ｉ）、並びにポリプロピレン系樹脂（Ｃ）からなる層（ＩＩ）を含み、
前記ポリプロピレン系樹脂（Ａ）は下記要件（ａ１）を満たし、
前記熱可塑性エラストマー（Ｂ）は下記要件（ｂ１）〜（ｂ３）を満たし、
前記ポリプロピレン系樹脂（Ｃ）は下記要件（ｃ１）を満たすことを特徴とする加飾フィルム。
（ａ１）メルトフローレート（２３０℃、２．１６ｋｇ荷重）（ＭＦＲ（Ａ））は、０．５ｇ／１０分を超える
（ｂ１）プロピレンおよび／またはブテンを主成分とする熱可塑性エラストマーである
（ｂ２）密度は０．８５０〜０．９５０ｇ／ｃｍ３である
（ｂ３）メルトフローレート（２３０℃、２．１６ｋｇ荷重）（ＭＦＲ（Ｂ））は０．１〜１００ｇ／１０分である
（ｃ１）メルトフローレート（２３０℃、２．１６ｋｇ荷重）（ＭＦＲ（Ｃ））とＭＦＲ（Ａ）とは、関係式（ｃ−１）を満たす
ＭＦＲ（Ｃ）＜ＭＦＲ（Ａ）  ・・・式（ｃ−１）
【請求項２】
前記熱可塑性エラストマー（Ｂ）は、エチレン含量が５０ｗｔ％未満であるプロピレン−エチレン共重合体、エチレン含量が５０ｗｔ％未満であるブテン−エチレン共重合体、エチレン含量が５０ｗｔ％未満であるプロピレン−エチレンーブテン共重合体、プロピレン−ブテン共重合体、またはブテン単独重合体であることを特徴とする請求項１に記載の加飾フィルム。
【請求項３】
前記熱可塑性エラストマー（Ｂ）は、下記要件（ｂ４）を満たすことを特徴とする請求項１又は２に記載の加飾フィルム。
（ｂ４）融解ピーク温度（Ｔｍ（Ｂ））が３０〜１７０℃である
【請求項４】
請求項１〜３のいずれかに記載の加飾フィルムを準備するステップ、樹脂成形体を準備するステップ、減圧可能なチャンバーボックス中に、前記樹脂成形体及び前記加飾フィルムをセットするステップ、前記チャンバーボックス内を減圧するステップ、前記加飾フィルムを加熱軟化させるステップ、前記樹脂成形体に前記加飾フィルムを押し当てるステップ、前記減圧したチャンバーボックス内を大気圧に戻す又は加圧するステップを含むことを特徴とする加飾成形体の製造方法。
【請求項５】
前記樹脂成形体は、プロピレン系樹脂組成物からなることを特徴とする請求項４に記載の加飾成形体の製造方法。
【発明の詳細な説明】
【技術分野】
【０００１】
本発明は、樹脂成形体上に熱成形によって貼着するための加飾フィルム及びその加飾フィルムを用いる加飾成形体の製造方法に関する。詳しくは、熱成形時のフィルムのしわや破膜を抑制でき、樹脂成形体への十分な接着強度を発現することができるとともに、熱成形後のシボ戻りや、熱成形時にフィルム中に含まれる添加剤がフィルム外に移行するといったフィルムへのダメージが少ない、樹脂成形体上に熱成形によって貼着するための加飾フィルム及びその加飾フィルムを用いる加飾成形体の製造方法に関する。
【背景技術】
【０００２】
近年、ＶＯＣ（揮発性有機化合物）削減要求等で塗装に替わる加飾技術への要求が高まっており、様々な加飾技術の提案が成されている。
【０００３】
なかでも塗膜に代わる加飾フィルムを真空圧空成形または真空成形により成形体に適用して、加飾フィルムおよび成形体が一体化された装飾成形品を形成する技術が提案され（例えば特許文献１参照）、近年、特に注目されるようになっている。
【０００４】
真空圧空成形および真空成形による加飾成形は、インサート成形に代表される他の加飾成形に比べ、形状の自由度が大きく、加飾フィルムの端面が加飾対象の裏側まで巻き込まれることで継ぎ目が生じないため外観に優れ、さらに、比較的低温、低圧で熱成形することができることから、加飾フィルム表面にシボ等を付与することにより、加飾成形体の表面でのシボ等の再現性に優れるといった利点を有する。
【０００５】
このような真空圧空成形および真空成形による加飾成形において、加飾フィルムと成形体とを貼着させる際、加飾フィルムに破膜やしわが発生したり、加飾フィルムと成形体との接着強度が十分に得られないという課題があった。また接着強度の向上のための層として、接着剤やタッキファイヤ等の使用が提案されているが、高価であること、層構成が極めて複雑になること、耐溶剤性や耐熱性が不足すること、等の問題を有している。
【０００６】
このような問題に対し、ポリプロピレン系樹脂からなる基体（成形体）に、ポリプロピレン系樹脂を含有する接着層を含む加飾フィルムを適用することにより、加飾フィルムと成形体とを熱融着することが提案されている（例えば特許文献２，３を参照）。特許文献２及び３において開示された発明は、加飾フィルムの接着層としてポリプロピレン系樹脂を用いるものであるが、実質的にはさらに、接着層の上に表面層、接合層やバルク層にアクリル樹脂、ポリウレタン樹脂、ポリカーボネート等の層を設けることを必要としている。このように異種原材料を組み合わせることによって、ドローダウン性などの熱成形性を発現させているのであり、これらの異種原材料を含まないポリプロピレン系樹脂からなる加飾フィルムでは熱成形性を確保することができず、これを貼着した成形品の表面には、穴やしわ、空気の巻き込みが生じやすく、更には破膜が発生し外観の優れる加飾成形体を得ることができなかった。特に異種原材料としてポリウレタン樹脂を含む場合、熱硬化性樹脂であるポリウレタン樹脂は、加熱時に融解しないためフィルムの形態を保持しやすく熱成形性を非常に高めるものの、リサイクル性が極めて低いという課題があった。
【０００７】
すなわち、特許文献２及び３に記載された加飾フィルムでは、接着性及び外観などの熱成形性を確保するため異種原材料を含み、層構成が複雑でその製造には多くの工程を必要とすること、異種原材料が組み合わされた加飾フィルムのリサイクルが困難であること、という問題を有している。
【０００８】
さらに、熱成形時にフィルムが加熱・融解することでフィルム表面のシボ等が消えてしまうシボ戻りという現象が生じる問題がある。
【０００９】
また、真空圧空成形および真空成形による加飾熱成形は、射出成形等の工程で成形された基体と加飾フィルムとの一体性が高い成形品が得られる利点がある一方、加飾フィルムが基体の表面についた傷を拾ってしまい、加飾成形体の表面に基体表面についた傷の影響による外観不良が生じやすい問題がある。
【先行技術文献】
【特許文献】
【００１０】
【特許文献１】特開２００２−６７１３７号公報
【特許文献２】特開２０１３−１４０２７号公報
【特許文献３】特開２０１４−１２４９４０号公報
【発明の概要】
【発明が解決しようとする課題】
【００１１】
従来の技術では、リサイクルが容易な、接着性及び外観を両立できるプロピレン系樹脂からなる加飾フィルムはいまだ達成されていない。本発明の課題は、上記問題点を鑑み、十分な接着強度と製品外観を両立可能であり、シボ戻りが少なく、基体の傷を目立たなくすることで製品不良の低減を可能とし、さらにリサイクルを容易とする三次元加飾熱成形に用いる加飾フィルム及びそれを用いた加飾成形体の製造方法を提供することにある。
【課題を解決するための手段】
【００１２】
三次元加飾熱成形においては、固体状態の樹脂成形体に固体状態の加飾フィルムを貼着させるには、成形体表面及びフィルムが十分に軟化又は融解することが必要である。成形体表面とフィルムの軟化若しくは融解に必要な熱量を加えること、又は軟化若しくは融解しやすい成形体及びフィルムを用いることが重要となるが、それほどフィルムを十分に加熱すると、フィルムは粘度が低下し、三次元加飾熱成形工程における成形体の突き上げや真空チャンバーを大気圧に戻す際の空気の流入により、フィルムが破断したり暴れたりすることが外観不良につながる。また、加熱しすぎると、フィルム中に含まれる添加剤がフィルム外に移行してしまうため、耐熱性や耐候性、造核性能といった添加剤由来の付与機能が低下する問題が生じる。さらに、シボ戻りが発生しやすくなる問題が生じる。そこで、本発明者らは、これらの課題を解決するばかりでなく、それに加えて、基体表面に付いた傷を目立たなくするために加飾フィルムの構成に着目し検討した。その結果、ポリプロピレン系樹脂（Ａ）および熱可塑性エラストマー（Ｂ）を主成分とする、良好な接着強度を発揮しうる樹脂組成物からなるシール層（Ｉ）と、フィルム全体の粘度の低下を抑制し熱成形性の保持とシボ戻りの抑制をおこなうポリプロピレン系樹脂（Ｃ）からなる層（ＩＩ）の組み合わせによって前記課題を解決し得ることを見出した。
さらに、驚くべきことにこのような加飾フィルムは傷を目立たなくする効果が高く、本発明を完成するに至った。
【００１３】
すなわち、本発明は以下を包含する。
［１］  樹脂成形体上に熱成形によって貼着するための加飾フィルムであって、該加飾フィルムは、ポリプロピレン系樹脂（Ａ）および熱可塑性エラストマー（Ｂ）を主成分として含み、ポリプロピレン系樹脂（Ａ）と熱可塑性エラストマー（Ｂ）との重量比率は９７：３〜５：９５である樹脂組成物からなるシール層（Ｉ）、並びにポリプロピレン系樹脂（Ｃ）からなる層（ＩＩ）を含み、
前記ポリプロピレン系樹脂（Ａ）は下記要件（ａ１）を満たし、
前記熱可塑性エラストマー（Ｂ）は下記要件（ｂ１）〜（ｂ３）を満たし、
前記ポリプロピレン系樹脂（Ｃ）は下記要件（ｃ１）を満たすことを特徴とする加飾フィルム。
（ａ１）メルトフローレート（２３０℃、２．１６ｋｇ荷重）（ＭＦＲ（Ａ））は、０．５ｇ／１０分を超える
（ｂ１）プロピレンおよび／またはブテンを主成分とする熱可塑性エラストマーである
（ｂ２）密度は０．８５０〜０．９５０ｇ／ｃｍ３である
（ｂ３）メルトフローレート（２３０℃、２．１６ｋｇ荷重）（ＭＦＲ（Ｂ））は０．１〜１００ｇ／１０分である
（ｃ１）メルトフローレート（２３０℃、２．１６ｋｇ荷重）（ＭＦＲ（Ｃ））とＭＦＲ（Ａ）とは、関係式（ｃ−１）を満たす
ＭＦＲ（Ｃ）＜ＭＦＲ（Ａ）  ・・・式（ｃ−１）
［２］  前記熱可塑性エラストマー（Ｂ）は、エチレン含量が５０ｗｔ％未満であるプロピレン−エチレン共重合体、エチレン含量が５０ｗｔ％未満であるブテン−エチレン共重合体、エチレン含量が５０ｗｔ％未満であるプロピレン−エチレンーブテン共重合体、プロピレン−ブテン共重合体、またはブテン単独重合体であることを特徴とする［１］に記載の加飾フィルム。
［３］  前記熱可塑性エラストマー（Ｂ）は、下記要件（ｂ４）を満たすことを特徴とする［１］又は［２］に記載の加飾フィルム。
（ｂ４）融解ピーク温度（Ｔｍ（Ｂ））が３０〜１７０℃である
［４］  ［１］〜［３］のいずれかに記載の加飾フィルムを準備するステップ、樹脂成形体を準備するステップ、減圧可能なチャンバーボックス中に、前記樹脂成形体及び前記加飾フィルムをセットするステップ、前記チャンバーボックス内を減圧するステップ、前記加飾フィルムを加熱軟化させるステップ、前記樹脂成形体に前記加飾フィルムを押し当てるステップ、前記減圧したチャンバーボックス内を大気圧に戻す又は加圧するステップを含むことを特徴とする加飾成形体の製造方法。
［５］  前記樹脂成形体は、プロピレン系樹脂組成物からなることを特徴とする［４］に記載の加飾成形体の製造方法。
【発明の効果】
【００１４】
本発明の加飾フィルムによれば、三次元加飾熱成形性が良好で、成形体との接着力が高く短時間の加熱時間で成形体への貼着が可能なのでシボ戻りが抑えられ、成形体表面の傷を目立ちにくくさせ、しかもリサイクル性が良好な加飾フィルムを得ることが可能である。
【００１５】
本発明の加飾成形体の製造方法によれば、その表面に穴やしわがなく、加飾フィルムと樹脂成形体の間に空気の巻き込みが無く、シボなどのテクスチャーの再現性が良好で、傷が目立たない美麗な加飾成形体を得ることができる。また、従来接着が困難であった樹脂成形体に対し、加飾フィルムを綺麗に貼着することができる。さらに、このようにして得られた加飾成形体は、加飾フィルムの構成材料がポリプロピレン系樹脂であり、熱硬化性樹脂層を含まないため又は含ませなくてもよいためリサイクル時に外観や性能の低下が小さく、リサイクル適性が高い。
【図面の簡単な説明】
【００１６】
【図１】本発明の加飾フィルムの層構成の例を示す図である。
【図２】本発明の加飾成形体の製造方法に用いる装置の概要を説明する模式的断面図である。
【図３】図２の装置内に樹脂成形体および加飾フィルムをセットした様子を説明する模式的断面図である。
【図４】図２の装置内を加熱および減圧する様子を説明する模式的断面図である。
【図５】図２の装置内で樹脂成形体に加飾フィルムを押し当てる様子を説明する模式的断面図である。
【図６】図２の装置内を大気圧に戻す又は加圧する様子を説明する模式的断面図である。
【図７】得られた加飾成形体において、不要な加飾フィルムのエッジがトリミングされた様子を説明する模式的断面図である。
【図８】得られた加飾成形体の層構成の例を示す図である。
【発明を実施するための形態】
【００１７】
本明細書において、加飾フィルムとは、成形体を装飾するためのフィルムをいう。加飾成形とは、加飾フィルムと成形体とを貼着させる成形をいう。三次元加飾熱成形とは、加飾フィルムと成形体とを貼着させる成形であって、加飾フィルムを成形体の貼着面に沿って熱成形すると同時に貼着させる工程を有し、該工程が、加飾フィルムと成形体との間に空気が巻き込まれるのを抑制するために、減圧（真空）下で熱成形を行い、加熱した加飾フィルムを成形体に貼着させ、圧力解放（加圧）により、密着させる工程である、成形をいう。以下、本発明を実施するための形態を詳細に説明する。
【００１８】
本発明における加飾フィルムは、樹脂成形体上に熱成形によって貼着するための加飾フィルムであって、該加飾フィルムは、ポリプロピレン系樹脂（Ａ）および熱可塑性エラストマー（Ｂ）を主成分として含み、ポリプロピレン系樹脂（Ａ）と熱可塑性エラストマー（Ｂ）との重量比率は９７：３〜５：９５である樹脂組成物からなるシール層（Ｉ）、並びにポリプロピレン系樹脂（Ｃ）からなる層（ＩＩ）を含み、
前記ポリプロピレン系樹脂（Ａ）は下記要件（ａ１）を満たし、
前記熱可塑性エラストマー（Ｂ）は下記要件（ｂ１）〜（ｂ３）を満たし、
前記ポリプロピレン系樹脂（Ｃ）は下記要件（ｃ１）を満たすことを特徴とする加飾フィルムである。
（ａ１）メルトフローレート（２３０℃、２．１６ｋｇ荷重）（ＭＦＲ（Ａ））は、０．５ｇ／１０分を超える
（ｂ１）プロピレンおよび／またはブテンを主成分とする熱可塑性エラストマーである
（ｂ２）密度は０．８５０〜０．９５０ｇ／ｃｍ３である
（ｂ３）メルトフローレート（２３０℃、２．１６ｋｇ荷重）（ＭＦＲ（Ｂ））は０．１〜１００ｇ／１０分である
（ｃ１）メルトフローレート（２３０℃、２．１６ｋｇ荷重）（ＭＦＲ（Ｃ））とＭＦＲ（Ａ）とは、関係式（ｃ−１）を満たす
ＭＦＲ（Ｃ）＜ＭＦＲ（Ａ）  ・・・式（ｃ−１）
【００１９】
シール層（Ｉ）
本発明の加飾フィルムは、ポリプロピレン系樹脂（Ａ）および熱可塑性エラストマー（Ｂ）を主成分として含む樹脂組成物からなるシール層（Ｉ）を含むものである。シール層（Ｉ）は、三次元加飾熱成形の際に、樹脂成形体（基体）と接する層である。シール層（Ｉ）を設けることにより、三次元熱成形時のフィルム加熱時間が短くても十分な接着強度が発現し、さらに基体表面についた傷を目立ちにくくすることができる。
【００２０】
ポリプロピレン系樹脂（Ａ）
（ａ１）メルトフローレート（ＭＦＲ（Ａ））
シール層（Ｉ）に含まれるポリプロピレン系樹脂（Ａ）のメルトフローレート（２３０℃、２．１６ｋｇ荷重）ＭＦＲ（Ａ）は、０．５ｇ／１０分を超えることが必要であり、好ましくは１ｇ／１０分以上、より好ましくは２ｇ／１０分以上である。前記の範囲であると、三次元加飾熱成形時の緩和が十分に進行し十分な接着強度を発揮することができると共に基体についた傷が目立ちにくくなる。ＭＦＲ（Ａ）の上限には制限はないが、１００ｇ／１０分以下であることが好ましい。前記の範囲であると、物性低下による接着強度の悪化が生じることがない。
【００２１】
なお、本明細書において、ポリプロピレン系樹脂および後述するポリプロピレン系樹脂組成物の各ＭＦＲの測定は、ＩＳＯ  １１３３：１９９７  Ｃｏｎｄｉｔｉｏｎｓ  Ｍに準拠し、２３０℃、２．１６ｋｇ荷重の条件で測定した。単位はｇ／１０分である。
【００２２】
（ａ２）融解ピーク温度（Ｔｍ（Ａ））
ポリプロピレン系樹脂（Ａ）の融解ピーク温度（ＤＳＣ融解ピーク温度、本明細書で「融点」と称する場合もある）（Ｔｍ（Ａ））は、１１０℃以上であることが好ましく、１１５℃以上であることがより好ましく、１２０℃以上であることがさらに好ましい。前記の範囲であると、三次元加飾熱成形時の成形性が良好である。融解ピーク温度の上限に制限はないが、１７０℃以下であることが好ましく、前記の範囲であると、十分な接着強度を発揮することができる。
【００２３】
本発明におけるポリプロピレン系樹脂（Ａ）は、チーグラー触媒、メタロセン触媒等により重合される樹脂であることができる。すなわち、ポリプロピレン系樹脂（Ａ）は、チーグラー触媒系プロピレン重合体、メタロセン触媒系プロピレン重合体であることができる。
【００２４】
本発明におけるポリプロピレン系樹脂（Ａ）は、プロピレン単独重合体（ホモポリプロピレン）、プロピレン−α−オレフィン共重合体（ランダムポリプロピレン）、プロピレンブロック共重合体（ブロックポリプロピレン）等の様々なタイプのプロピレン系重合体、又はそれらの組み合わせを選択することができる。プロピレン系重合体は、プロピレンモノマー由来の重合単位を５０ｍｏｌ％以上含んでいることが好ましい。プロピレン系重合体は、極性基含有モノマー由来の重合単位を含まないものであることが好ましい。
【００２５】
熱可塑性エラストマー（Ｂ）
本発明のシール層（Ｉ）で必須成分として用いられる熱可塑性エラストマー（Ｂ）は、下記の特性（ｂ１）〜（ｂ３）を満たす。
【００２６】
（ｂ１）組成
本発明の熱可塑性エラストマー（Ｂ）はプロピレンおよび／またはブテンを主成分とする熱可塑性エラストマーである。ここで、「プロピレンおよび／またはブテンを主成分とする熱可塑エラストマー」は、（ｉ）プロピレンを主成分とする熱可塑性エラストマー、（ｉｉ）ブテンを主成分とする熱可塑性エラストマー、（ｉｉｉ）プロピレンとブテンを合計した成分を主成分とする熱可塑性エラストマーを包含する。なお、本明細書において、単位「ｗｔ％」は、重量％を意味する。
【００２７】
熱可塑性エラストマー（Ｂ）中のプロピレンまたはブテンの含有量については特に制限はないが、好ましくは３０ｗｔ％以上、より好ましくは４０ｗｔ％以上、さらに好ましくは５０ｗｔ％以上である。例えば、熱可塑性エラストマー（Ｂ）は３５ｗｔ％を超えてプロピレンまたはブテンを含有することができる。
また、熱可塑性エラストマー（Ｂ）はプロピレンおよびブテンを両方含んでもよく、その場合は、プロピレンとブテンを合計した成分が熱可塑性エラストマー（Ｂ）の主成分となり、プロピレンとブテンの含有量の合計は好ましくは３０ｗｔ％以上、より好ましくは４０ｗｔ％以上、さらに好ましくは５０ｗｔ％以上である。プロピレンおよびブテンの両方が含まれる場合は、例えば、熱可塑性エラストマー（Ｂ）は、プロピレン及びブテンを合計して３５ｗｔ％を超えて含有することができる。前記の範囲であると、三次元加飾熱成形時に十分な接着強度を発揮し、フィルムの加熱時間を短くすることができ、基体についた傷を目立ちにくくする効果が高い。なお、プロピレンまたはブテンを主成分とする熱可塑性エラストマーは、ポリプロピレン系樹脂（Ａ）への均一分散性が高く、それが基体についた傷を目立ちにくくする効果をより高めていると考えられる。なお、熱可塑性エラストマー（Ｂ）は、プロピレン又はブテンの単独の成分とすることもできる。
【００２８】
（ｂ２）密度
熱可塑性エラストマー（Ｂ）の密度は０．８５０〜０．９５０ｇ／ｃｍ３であることが必要であり、好ましくは０．８５５〜０．９４０ｇ／ｃｍ３、さらに好ましくは０．８６〜０．９３ｇ／ｃｍ３である。前記の範囲であると、三次元加飾熱成形時に十分な接着強度を発揮し、さらにフィルム成形性も良好になる。
【００２９】
（ｂ３）メルトフローレート（ＭＦＲ（Ｂ））
熱可塑性エラストマー（Ｂ）のメルトフローレート（２３０℃、２．１６ｋｇ荷重）ＭＦＲ（Ｂ）は、０．１〜１００ｇ／１０分であることが必要であり、好ましくは０．５〜５０ｇ／１０分、さらに好ましくは１〜３０ｇ／１０分である。前記の範囲であると、基体についた傷を目立ちにくくする効果が高い。
【００３０】
（ｂ４）融解ピーク温度（Ｔｍ（Ｂ））
熱可塑性エラストマー（Ｂ）の融解温度ピーク（ＤＳＣ融解ピーク温度）Ｔｍ（Ｂ）は、３０〜１７０℃であることが好ましく、より好ましくは３５〜１６８℃、さらに好ましくは４０〜１６５℃である。前記の範囲であると、三次元加飾熱成形時に十分な接着強度を発揮することができる。
【００３１】
本発明の熱可塑性エラストマー（Ｂ）は、上述特性（ｂ１）〜（ｂ３）を満たせば、適宜、選択して使用することができるが、エチレン含量が５０ｗｔ％未満であるプロピレン−エチレン共重合体、エチレン含量が５０ｗｔ％未満であるブテン−エチレン共重合体、エチレン含量が５０ｗｔ％未満であるプロピレン−エチレンーブテン共重合体、プロピレン−ブテン共重合体、またはブテン単独重合体であることが好ましい。
【００３２】
エチレン含量［Ｅ（Ｂ）］
上記プロピレン−エチレン共重合体、ブテン−エチレン共重合体又はプロピレン−エチレン−ブテン共重合体のエチレン含量［Ｅ（Ｂ）］は、より好ましくは４５ｗｔ％以下、さらに好ましくは４０ｗｔ％以下であり、前記範囲であると三次元加飾熱成形時に十分な接着強度を発揮することができる。
【００３３】
エチレン含量［Ｅ（Ｂ）］の算出方法
熱可塑性エラストマー（Ｂ）がエチレンを含むエラストマーの場合、熱可塑性エラストマー（Ｂ）のエチレン含量［Ｅ（Ｂ）］は１３Ｃ−ＮＭＲ測定で得られた積分強度から求めることができる。
【００３４】
［算出方法１（二元系）］
二種類の繰り返し単位から構成され二元系のエラストマー（プロピレン−エチレン共重合体又はブテン−エチレン共重合体等）におけるエチレン含量［Ｅ（Ｂ）］について説明する。エチレン−α−オレフィン二元系エラストマーのエチレン含量は（式−１）で求めることができる。
エチレン含量（ｍｏｌ％）＝ＩＥ×１００／（ＩＥ＋ＩＸ）          ・・・（式−１）
エチレン含量（重量％）＝［エチレン含量（ｍｏｌ％）×エチレンの分子量］／［エチレン含量（ｍｏｌ％）×エチレンの分子量＋α−オレフィン量（ｍｏｌ％）×α−オレフィン量の分子量］
【００３５】
ここで、ＩＥ、ＩＸは、それぞれエチレン、α−オレフィンについての積分強度であり、下記（式―２）、（式―３）により求めることができる。
ＩＥ＝（Ｉββ＋Ｉγγ＋Ｉβδ＋Ｉγδ＋Ｉδδ）／２＋（Ｉαγ＋Ｉαδ）／４  ・・・（式−２）
ＩＸ＝Ｉαα＋（Ｉαγ＋Ｉαδ）／２                                ・・・（式−３）
ここで、右辺のＩの下つきの記号は、下記構造式（ａ）〜（ｄ）に記載の炭素を示す。例えばααはα−オレフィン連鎖に基づくメチレン炭素を示し、Ｉααはα−オレフィン連鎖に基づくメチレン炭素のシグナルの積分強度を表す。
【００３６】
【化１】
2018094910.tif 000003
構造式（ｄ）中、ｎは１以上の奇数を表す。
以下に、（式―２）、（式―３）に用いる積分強度について記載する。
プロピレン−エチレン共重合体であれば、（式―２）、（式―３）に以下の積分強度を代入し、エチレン含量を求める。
Ｉββ＝Ｉ２５．０−２４．２
Ｉγγ＝Ｉ３０．８−３０．６
Ｉβδ＝Ｉ２７．８−２６．８
Ｉγδ＝Ｉ３０．６−３０．２
Ｉδδ＝Ｉ３０．２−２８．０
Ｉαα＝Ｉ４８．０−４３．９
Ｉαγ＋Ｉαδ＝Ｉ３９．０−３６．２
【００３７】
ここで、Ｉは積分強度を、右辺のＩの下つき添字の数値は化学シフトの範囲を示す。例えばＩ３９．０−３６．２は３９．０ｐｐｍと３６．２ｐｐｍの間に検出した１３Ｃシグナルの積分強度を示す。
化学シフトはヘキサメチルジシロキサンの１３Ｃシグナルを１．９８ｐｐｍに設定し、他の１３Ｃによるシグナルの化学シフトはこれを基準とした。
ブテン−エチレン共重合体であれば、（式−２）、（式−３）に以下の積分強度の値を代入し、エチレン含量［Ｅ（Ｂ）］を求める。
Ｉββ＝Ｉ２４．６−２４．４
Ｉγγ＝Ｉ３０．９−３０．７
Ｉβδ＝Ｉ２７．８−２６．８
Ｉγδ＝Ｉ３０．５−３０．２
Ｉδδ＝Ｉ３０．２−２８．０
Ｉαα＝Ｉ３９．３−３８．１
Ｉαγ＋Ｉαδ＝Ｉ３４．５−３３．８
【００３８】
［算出方法２（三元系）］
次に、三種類の繰り返し単位から構成される三元系エラストマーにおけるエチレン含量［Ｅ（Ｂ）］について説明する。プロピレン−エチレン−ブテン三元系エラストマーのエチレン含量は、下記（式−４）で求めることができる。
エチレン含量（ｍｏｌ％）＝ＩＥ×１００／（ＩＥ＋ＩＰ＋ＩＢ）      ・・・（式−４）
エチレン含量［Ｅ（Ｂ）］（重量％）＝［エチレン含量（ｍｏｌ％）×エチレンの分子量］／［エチレン含量（ｍｏｌ％）×エチレンの分子量＋プロピレン含量（ｍｏｌ％）×プロピレンの分子量＋ブテン含量（ｍｏｌ％）×ブテンの分子量］
ここで、ＩＥ、ＩＰ、ＩＢはそれぞれ、エチレン、プロピレン、ブテンについての積分強度であり、（式−５）、（式−６）、（式−７）で求めることができる。
ＩＥ＝（Ｉββ＋Ｉγγ＋Ｉβδ＋Ｉγδ＋Ｉδδ）／２＋（Ｉαγ（Ｐ）＋Ｉαδ（Ｐ）＋Ｉαγ（Ｂ）＋Ｉαδ（Ｂ））／４      ・・・（式−５）
ＩＰ＝１／３×〔ＩＣＨ３（Ｐ）＋ＩＣＨ（Ｐ）＋Ｉαα（ＰＰ）＋１／２×（Ｉαα（ＰＢ）＋Ｉαγ（Ｐ）＋Ｉαδ（Ｐ））〕      ・・・（式−６）
ＩＢ＝１／４×〔（ＩＣＨ３（Ｂ）＋ＩＣＨ（Ｂ）＋Ｉ２Ｂ２＋Ｉαα（ＢＢ））＋１／２×（Ｉαα（ＰＢ）＋Ｉαγ（Ｂ）＋Ｉαδ（Ｂ））〕      ・・・（式−７）
ここで、添え字の（Ｐ）は、プロピレン由来のメチル基分岐に基づくシグナルであることを意味し、同様に（Ｂ）はブテン由来のエチル基分岐に基づくシグナルであることを意味する。
また、αα（ＰＰ）は、プロピレン連鎖に基づくメチレン炭素のシグナルを意味し、同様にαα（ＢＢ）はブテン連鎖に基づくメチレン炭素のシグナルを、αα（ＰＢ）はプロピレン−ブテン連鎖に基づくメチレン炭素のシグナルを意味する。
【００３９】
ここで、γγシグナルは、プロピレン−プロピレン−エチレンと並んだ中心のプロピレンのメチン炭素ＣＨ（ＰＰＥ）のシグナルの裾と重なるため、γγのシグナルを分離することは困難である。
γγシグナルはエチレン連鎖が２個の構造式（ｃ）で現れ、エチレン由来のγγの積分強度と構造式（ｃ）のβδの積分強度には（式−８）が成り立つ。
Ｉβδ（構造式（ｃ））＝２×Ｉγγ・・・（式−８）
また、βδは、エチレン連鎖が３個以上の構造式（ｄ）で現れ、構造式（ｄ）のβδの積分強度はγδの積分強度と等しく（式−９）が成り立つ。
Ｉβδ（構造式（ｄ））＝Ｉγδ・・・（式−９）
よって、構造式（ｃ）と構造式（ｄ）に基づくβδは（式−１０）で求まる。
Ｉβδ＝Ｉβδ（構造式（ｃ））＋Ｉβδ（構造式（ｄ））＝２×Ｉγγ＋Ｉγδ・・・（式−１０）
すなわち、Ｉγγ＝（Ｉβδ−Ｉγδ）／２・・・（式−１０’）
よって、（式−１０’）を（式−５）に代入すると、ＩＥは（式−１１）に置き換えることができる。
ＩＥ＝（Ｉββ＋Ｉδδ）／２＋（Ｉαγ（Ｐ）＋Ｉαδ（Ｐ）＋Ｉαγ（Ｂ）＋Ｉαδ（Ｂ）＋３×Ｉβδ＋Ｉγδ）／４・・・（式−１１）
ここで、βδシグナルは１−ブテンに基づくエチル分岐の重なりを補正し、（式−１２）となる。
Ｉβδ＝Ｉαγ（Ｐ）＋Ｉαδ（Ｐ）＋Ｉαγ（Ｂ）＋Ｉαδ（Ｂ）−２×Ｉββ・・・（式−１２）
（式−１１）、（式−１２）より、ＩＥは（式−１３）となる。
ＩＥ＝Ｉδδ／２＋Ｉγδ／４−Ｉββ＋Ｉαγ（Ｐ）＋Ｉαδ（Ｐ）＋Ｉαγ（Ｂ）＋Ｉαδ（Ｂ）・・・（式−１３）
（式−１３）、（式−６）、（式−７）に以下を代入し、エチレン含量を求める。
Ｉββ＝Ｉ２５．２−２３．８
Ｉγδ＝Ｉ３０．４−３０．２
Ｉδδ＝Ｉ３０．２−２９．８
Ｉαγ（Ｐ）＋Ｉαδ（Ｐ）＝Ｉ３９．５−３７．３ 
Ｉαγ（Ｂ）＋Ｉαδ（Ｂ）＝Ｉ３４．６−３３．９
ＩＣＨ３（Ｐ）＝Ｉ２２．６−１９．０
ＩＣＨ（Ｐ）＝Ｉ２９．５−２７．６＋Ｉ３１．２−３０．４＋Ｉ３３．４−３２．８
Ｉαα（ＰＰ）＝Ｉ４８．０−４５．０
ＩＣＨ３（Ｂ）＝Ｉ１１．４−１０．０
ＩＣＨ（Ｂ）＝Ｉ３５．５−３４．７＋Ｉ３７．４−３６．８＋Ｉ３９．７−３９．６
Ｉαα（ＢＢ）＝Ｉ４０．３−４０．０
Ｉαα（ＰＢ）＝Ｉ４４．２−４２．０
Ｉ２Ｂ２＝Ｉ２６．７−２６．４
【００４０】
なお、各シグナルの帰属は、次の５つの文献を参照した；
Ｍａｃｒｏｍｏｌｅｃｕｌｅｓ，  Ｖｏｌ．  １０，  ＮＯ．  ４，  １９７７、
Ｍａｃｒｏｍｏｌｅｃｕｌｅｓ，  Ｖｏｌ．  ３６，  Ｎｏ．  １１，  ２００３、
Ａｎａｌｙｔｉｃａｌ  Ｃｈｅｍｉｓｔｒｙ，  Ｖｏｌ．  ７６，  Ｎｏ．  １９，  ２００４、
Ｍａｃｒｏｍｏｌｅｃｕｌｅｓ，  ２００１，  ３４，  ４７５７−４７６７、
Ｍａｃｒｏｍｏｌｅｃｕｌｅｓ，  Ｖｏｌ．  ２５，  Ｎｏ．  １，  １９９２
【００４１】
また、熱可塑性エラストマー（Ｂ）は本発明の効果を損なわない限り、プロピレンとブテン以外のα―オレフィンとの共重合体であってもよい。α−オレフィンとしては、具体的にはエチレン、１−ペンテン、１−ヘキセン、４−メチル−１−ペンテン、１−ヘプテン、１−オクテン、１−デセン、１−ドデセン、１−テトラデセン、１−ヘキサデセン、１−エイコセンなどが挙げられる。これらのα−オレフィンは、単独で又は組み合せて用いることができる。これらの中では、特に１−ヘキセン、１−オクテンが好ましく用いられる。
【００４２】
このような熱可塑性エラストマーは、触媒存在下、各モノマーを共重合することにより製造される。具体的には、熱可塑性エラストマーは、オレフィンの重合触媒として、チーグラー触媒、フィリップス触媒、メタロセン触媒等の触媒を使用して、気相法、溶液法、高圧法、スラリー法等のプロセスで、プロピレン、１−ブテン、エチレン、１−ヘキセン、４−メチル−１−ペンテン、１−オクテン等のα−オレフィンを共重合させて、製造することができる。
【００４３】
また、本発明のシール層（Ｉ）に選択的に用いる熱可塑性エラストマー（Ｂ）は、本発明の効果を損なわない範囲で、１種又は２種以上組み合わせて使用することができる。
このような熱可塑性エラストマーは、市販品として、三井化学（株）製のタフマーＸＭシリーズ、タフマーＢＬシリーズ、タフマーＰＮシリーズや、エクソンモービルケミカル社製のＶＩＳＴＡＭＡＸＸシリーズなどを挙げることができる。
【００４４】
樹脂組成物
シール層（Ｉ）を構成する樹脂組成物は、ポリプロピレン系樹脂（Ａ）および熱可塑性エラストマー（Ｂ）を含む。前記樹脂組成物は、ポリプロピレン系樹脂（Ａ）と熱可塑性エラストマー（Ｂ）との混合物又は溶融混練物であってもよいし、ポリプロピレン系樹脂（Ａ）と熱可塑性エラストマー（Ｂ）との逐次重合物であってもよい。
【００４５】
シール層（Ｉ）を構成する樹脂組成物において、ポリプロピレン系樹脂（Ａ）および熱可塑性エラストマー（Ｂ）の重量比（（Ａ）：（Ｂ））は、９７：３〜５：９５で構成される必要があり、好ましくは９５：５〜１０：９０、より好ましくは９３：７〜２０：８０である。前記の範囲であると、三次元加飾熱成形時に十分な接着強度を発揮し、フィルムの加熱時間を短くすることができる上、シール層（Ｉ）と層（ＩＩ）の接着性が良好になる。
【００４６】
また、樹脂組成物には、添加剤、フィラー、その他の樹脂成分などが含まれていてもよい。添加剤、フィラー、その他の樹脂成分などの総量は、樹脂組成物に対して５０重量％以下であることが好ましい。
【００４７】
添加剤としては、酸化防止剤、中和剤、光安定剤、紫外線吸収剤、結晶核剤、ブロッキング防止剤、滑剤、帯電防止剤、金属不活性剤などの、ポリプロピレン系樹脂に用いることのできる公知の各種添加剤を配合することができる。
【００４８】
酸化防止剤としては、フェノール系酸化防止剤、フォスファイト系酸化防止剤、チオ系酸化防止剤などを例示することができる。中和剤としては、ステアリン酸カルシウム、ステアリン酸亜鉛などの高級脂肪酸塩類等を例示することができる。光安定剤および紫外線吸収剤としては、ヒンダードアミン類、ベンゾトリアゾール類、ベンゾフェノン類などを例示することができる。
【００４９】
結晶核剤としては、芳香族カルボン酸金属塩、芳香族リン酸金属塩、ソルビトール系誘導体、ロジンの金属塩等、アミド系核剤を挙げることができる。これらの結晶核剤の中では、ｐ−ｔ−ブチル安息香酸アルミニウム、リン酸２，２’−メチレンビス（４，６−ジ−ｔ−ブチルフェニル）ナトリウム、リン酸２，２’−メチレンビス（４，６−ジ−ｔ−ブチルフェニル）アルミニウム、ビス（２，４，８，１０−テトラ−ｔｅｒｔ−ブチル−６−ヒドロキシ−１２Ｈ−ジベンゾ［ｄ，ｇ］［１，２，３］ジオキサホスホシン−６−オキシド）水酸化アルミニウム塩と有機化合物の複合体、ｐ−メチル−ベンジリデンソルビトール、ｐ−エチル−ベンジリデンソルビトール、１，２，３−トリデオキシ−４，６：５，７−ビス−［（４−プロピルフェニル）メチレン］−ノニトール、ロジンのナトリウム塩などを例示することができる。
【００５０】
滑剤としては、ステアリン酸アマイドなどの高級脂肪酸アマイド類などを例示することができる。帯電防止剤としては、グリセリン脂肪酸モノエステルなどの脂肪酸部分エステル類などを例示することができる。金属不活性剤としては、トリアジン類、フォスフォン類、エポキシ類、トリアゾール類、ヒドラジド類、オキサミド類などを例示することができる。
【００５１】
フィラーとしては、無機充填剤、有機充填剤などの、ポリプロピレン系樹脂に用いることのできる公知の各種充填剤を配合することができる。無機充填剤としては、炭酸カルシウム、シリカ、ハイドロタルサイト、ゼオライト、ケイ酸アルミニウム、ケイ酸マグネシウム、ガラスファイバーやカーボンファイバーなどを例示することができる。また有機充填剤としては、架橋ゴム微粒子、熱硬化性樹脂微粒子、熱硬化性樹脂中空微粒子、などを例示することができる。
【００５２】
その他の樹脂成分としては、変性ポリオレフィンや石油樹脂、その他の熱可塑性樹脂等を例示することができる。
【００５３】
樹脂組成物の製造方法は、ポリプロピレン系樹脂（Ａ）と、熱可塑性エラストマー（Ｂ）と、添加剤、フィラー、その他の樹脂成分等とを溶融混練する方法、ポリプロピレン系樹脂（Ａ）と添加剤、フィラーその他の樹脂成分等を溶融混練したものに、熱可塑性エラストマー（Ｂ）をドライブレンドする方法、ポリプロピレン系樹脂（Ａ）を熱可塑性エラストマー（Ｂ）に加え添加剤、フィラー、その他の樹脂組成物等をキャリアレジンに高濃度で分散させたマスターバッチをドライブレンドする方法等によって製造することができる。
【００５４】
層（ＩＩ）
本発明の加飾フィルムは、層（ＩＩ）を含むものであり、層（ＩＩ）は、ポリプロピレン系樹脂（Ｃ）からなる。加飾フィルムに、層（ＩＩ）を設けることにより、三次元加飾熱成形時にフィルムが破断したり暴れたりすることによる外観不良の発生を抑制することが出来る。このため、加飾フィルムは、熱成形性を改良するための熱成形性に優れる熱硬化性樹脂層を含まなくてもよい。
【００５５】
ポリプロピレン系樹脂（Ｃ）
次に、層（ＩＩ）を構成するポリプロピレン系樹脂（Ｃ）を説明する。ポリプロピレン系樹脂（Ｃ）は、前記のポリプロピレン系樹脂（Ａ）よりも、溶融・緩和しにくい樹脂であることが好ましい。
【００５６】
（ｃ１）メルトフローレート（ＭＦＲ（Ｃ））
ポリプロピレン系樹脂（Ｃ）のメルトフローレート（２３０℃、２．１６ｋｇ荷重）（ＭＦＲ（Ｃ））は、ＭＦＲ（Ａ）に比べて低いことが必要である。それぞれのＭＦＲの比であるＭＦＲ（Ｃ）／ＭＦＲ（Ａ）は１未満（すなわち、ＭＦＲ（Ｃ）＜ＭＦＲ（Ａ））であることが好ましく、より好ましくは０．７以下、さらに好ましくは０．５以下である。前記の範囲であると、熱成形性が良好となる。ＭＦＲ（Ｃ）／ＭＦＲ（Ａ）の下限には制限はないが、好ましくは０．０１以上である。
【００５７】
ＭＦＲ（Ｃ）は、前記の範囲であれば特に制限はないが、好ましくは０．１ｇ／１０分以上、より好ましくは０．２ｇ／１０分以上である。前記の範囲であると、熱成形の際、加飾フィルムの延展性が良好である。また、ＭＦＲ（Ｃ）は、好ましくは２０ｇ／１０分以下、より好ましくは１５ｇ／１０分以下である。
【００５８】
融解ピーク温度（Ｔｍ（Ｃ））
ポリプロピレン系樹脂（Ｃ）のＤＳＣ測定における融解ピーク温度Ｔｍ（Ｃ）は、特に制限はないが、好ましくは１５０℃以上、より好ましくは１５５℃以上である。前記の範囲であると、耐熱性、耐傷つき性、耐溶剤性が良好となる。
【００５９】
また、ポリプロピレン系樹脂の融解ピーク温度（Ｔｍ（Ｃ））は、Ｔｍ（Ａ）よりも高いことが好ましく、Ｔｍ（Ｃ）＞Ｔｍ（Ａ）である。前記の範囲であると、熱成形性が良好となる。
【００６０】
ポリプロピレン系樹脂（Ｃ）は、メタロセン触媒系プロピレン系重合体、チーグラー・ナッタ触媒系プロピレン系重合体等から選ぶことができる。チーグラー・ナッタ触媒系プロピレン系重合体が好ましい。
【００６１】
本発明におけるポリプロピレン系樹脂（Ｃ）は、プロピレン単独重合体（ホモポリプロピレン）、プロピレン−α−オレフィン共重合体（ランダムポリプロピレン）、プロピレンブロック共重合体（ブロックポリプロピレン）等の様々なタイプのプロピレン系重合体、又はそれらの組み合わせを選択することができる。プロピレン系重合体は、プロピレンモノマー由来の重合単位を５０ｍｏｌ％以上含んでいることが好ましい。
【００６２】
ポリプロピレン系樹脂（Ｃ）には、添加剤、フィラー、着色剤、その他の樹脂成分などが含まれていてもよい。すなわち、プロピレン系重合体と添加剤、フィラー、着色剤、その他の樹脂成分などを含む樹脂組成物（ポリプロピレン系樹脂組成物）であってもよい。添加剤、フィラー、着色剤、その他の樹脂成分などの総量は、ポリプロピレン系樹脂組成物に対して５０重量％以下であることが好ましい。
【００６３】
添加剤としては、前記のシール層（Ｉ）を構成する樹脂組成物に含まれていてもよい添加剤等を使用することができる。
【００６４】
ポリプロピレン系樹脂組成物は、プロピレン系重合体と添加剤、フィラー、その他の樹脂成分等を溶融混練する方法、プロピレン系重合体と添加剤、フィラー等を溶融混練したものにその他の樹脂成分をドライブレンドする方法、プロピレン系重合体とその他の樹脂成分に加え添加剤、フィラー等をキャリアレジンに高濃度で分散させたマスターバッチをドライブレンドする方法等によって製造することができる。
【００６５】
ポリプロピレン系樹脂（Ｃ）がポリプロピレン系樹脂組成物のときは、ポリプロピレン系樹脂組成物が、前記のポリプロピレン系樹脂（Ｃ）の特性を有していることが好ましい。
【００６６】
また、意匠性を付与するために着色することも可能であり、着色には無機顔料、有機顔料、染料等の各種着色剤を用いることが出来る。また、アルミフレークや酸化チタンフレーク、（合成）マイカ等の光輝材を使用することもできる。
【００６７】
本発明の加飾成形体が、着色された成形体として成形される場合、加飾フィルムにのみ着色剤を用いれば良いため、樹脂成形体全体に着色する場合と比べ、高価な着色剤の使用を抑制することが可能である。また着色剤を配合することに伴う物性変化を抑制することができる。
【００６８】
加飾フィルム
本発明における加飾フィルムは、ポリプロピレン系樹脂（Ａ）および熱可塑性エラストマー（Ｂ）からなるシール層（Ｉ）、およびポリプロピレン系樹脂（Ｃ）からなる層（ＩＩ）を含む。加飾フィルムは、シール層（Ｉ）、層（ＩＩ）の他に様々な構成を取ることが可能である。すなわち、加飾フィルムは、シール層（Ｉ）および層（ＩＩ）からなる二層フィルムであっても、シール層（Ｉ）および層（ＩＩ）と他の層からなる三層以上の多層フィルムであってもよい。なお、シール層（Ｉ）は、樹脂成形体（基体）に沿って貼着することが好ましい。また、加飾フィルムは、その表面にシボ、エンボス、印刷、サンドプラスト、スクラッチ等が施されていてもよい。
【００６９】
加飾フィルムは形状の自由度が大きく、加飾フィルムの端面が加飾対象の裏側まで巻き込まれることで継ぎ目が生じないため外観に優れ、さらに、加飾フィルムの表面にシボ等を付与することで様々なテクスチャーを表現できる。例えば樹脂成形体にエンボス等のテクスチャーを付与する場合、エンボスの付与された加飾フィルムを用いて三次元加飾熱成形を行えば良い。このため、エンボスを付与する成形体金型で成形する場合の課題、すなわちエンボスパターン毎に成形体金型が必要であること、曲面の金型に複雑なエンボスを施すことは非常に困難で高価であること、といった課題が解決でき、様々なパターンのエンボスを容易に付与した加飾成形体を得ることができる。
【００７０】
多層フィルムには、シール層（Ｉ）および層（ＩＩ）の他、表面層、表面加飾層、印刷層、遮光層、着色層、基材層、バリア層、これらの層間に設けることができるタイレイヤー層等を含めることができる。ポリプロピレン系樹脂（Ｃ）からなる層（ＩＩ）は、多層フィルムを構成する層の内、シール層を除くいずれの層であってもよい。
【００７１】
多層フィルムにおいて、シール層（Ｉ）と層（ＩＩ）以外の層は、好ましくは熱可塑性エラストマーからなる層であり、より好ましくはポリプロピレン系樹脂からなる層である。シール層（Ｉ）と層（ＩＩ）以外の層は、シール層（Ｉ）および層（ＩＩ）と識別することができる限り、その層を構成するポリプロピレン系樹脂のＭＦＲ（２３０℃、２．１６ｋｇ荷重）は特に制限されるものではない。各層は熱硬化性樹脂を含まない層であることが好ましい。熱可塑性エラストマーを用いることにより、リサイクル性が向上し、ポリプロピレン系樹脂を用いることにより、層構成の複雑化を抑制することができ、さらにリサイクル性がより向上する。
【００７２】
加飾フィルムが、二層フィルムであるとき、シール層（Ｉ）が樹脂成形体への貼着面のシール層を構成し、層（ＩＩ）が樹脂成形体への貼着面とは逆の表面層を構成する。
【００７３】
加飾フィルムが三層以上の多層フィルムであるとき、シール層（Ｉ）と層（ＩＩ）との間に、その他の層が介在すると、基体表面の傷の浮き出しを抑制する効果が低下する場合がある。このため、多層フィルムは、樹脂成形体の貼着面側から樹脂組成物らなるシール層（Ｉ）／層（ＩＩ）／その他の層（複数の層を含む）という構成が好ましい。
【００７４】
図８（ａ）〜（ｃ）は、樹脂成形体に貼着した加飾フィルムの実施形態の断面を模式的に例示する説明図である。図８（ａ）〜（ｃ）において、理解を容易にするため、シール層（Ｉ）および層（ＩＩ）の配置を特定して説明するが、加飾フィルムの層構成はこれら例示に限定して解釈されるものではない。本明細書において、図面の符号１は加飾フィルム、符号２は層（ＩＩ）、符号３はシール層（Ｉ）、符号４は表面加飾層（ＩＩＩ）、符号５は樹脂成形体を示す。図８（ａ）は、加飾フィルムが二層フィルムからなる例であり、樹脂成形体５にポリプロピレン系樹脂（Ａ）および熱可塑性エラストマー（Ｂ）からなるシール層（Ｉ）が貼着し、シール層（Ｉ）の上にポリプロピレン系樹脂（Ｃ）からなる層（ＩＩ）が積層する。図８（ｂ）の加飾フィルムはシール層（Ｉ）、層（ＩＩ）および表面層からなり、樹脂成形体５の表面にシール層（Ｉ）が貼着し、シール層（Ｉ）の上に層（ＩＩ）および表面層がこの順に積層する。図８（ｃ）の加飾フィルムはシール層（Ｉ）、層（ＩＩ）および表面加飾層（ＩＩＩ）からなり、樹脂成形体５の表面にシール層（Ｉ）が貼着し、シール層（Ｉ）の上に層（ＩＩ）および表面加飾層（ＩＩＩ）がこの順に積層する。
【００７５】
加飾フィルムの好ましい別の態様として、樹脂成形体への貼着面側とは反対面側の最表面に、表面加飾層樹脂からなる表面加飾層（ＩＩＩ）を含む多層フィルムが挙げられる。表面加飾層樹脂は、好ましくは熱可塑性樹脂、より好ましくはポリプロピレン系樹脂（Ｄ）であるとよい。
【００７６】
本発明におけるポリプロピレン系樹脂（Ｄ）のメルトフローレート（２３０℃、２．１６ｋｇ荷重）（ＭＦＲ（Ｄ））は、好ましくはＭＦＲ（Ｄ）＞ＭＦＲ（Ｃ）を満たす。上記の値の範囲にすることにより、より美麗な表面テクスチャーを表現することができる。
【００７７】
本発明におけるポリプロピレン系樹脂（Ｄ）は、プロピレン単独重合体（ホモポリプロピレン）、プロピレン−α−オレフィン共重合体（ランダムポリプロピレン）、プロピレンブロック共重合体（ブロックポリプロピレン）等の様々なタイプのプロピレン系重合体、又はそれらの組み合わせを選択することができる。プロピレン系重合体は、プロピレンモノマー由来の重合単位を５０ｍｏｌ％以上含んでいることが好ましい。プロピレン系重合体は、極性基含有モノマー由来の重合単位を含まないものであることが好ましい。ポリプロピレン系樹脂（Ｄ）は、耐油性、耐溶剤性、耐傷付き性等の観点からホモポリプロピレンが好ましい。また光沢や透明性（発色性）の観点からは、プロピレン−α−オレフィン共重合体が好ましい。本発明において、表面加飾層（ＩＩＩ）を構成するポリプロピレン系樹脂（Ｄ）は、シール層（Ｉ）を構成するポリプロピレン系樹脂（Ａ）と同じであっても異なっていてもよい。
【００７８】
ポリプロピレン系樹脂（Ｄ）には、添加剤、フィラー、その他の樹脂成分などが含まれていてもよい。すなわち、プロピレン系重合体と添加剤、フィラー、その他の樹脂成分などとの樹脂組成物（ポリプロピレン系樹脂組成物）であってもよい。添加剤、フィラー、その他の樹脂成分などの総量は、ポリプロピレン系樹脂組成物に対して５０重量％以下であることが好ましい。
【００７９】
添加剤としては、前記のシール層（Ｉ）を構成する樹脂組成物に含まれていてもよい添加剤等を使用することができる。
【００８０】
ポリプロピレン系樹脂組成物は、プロピレン系重合体と添加剤、フィラー、その他の樹脂成分等を溶融混練する方法、プロピレン系重合体と添加剤、フィラー等を溶融混練したものにその他の樹脂成分をドライブレンドする方法、プロピレン系重合体とその他の樹脂成分に加え添加剤、フィラー等をキャリアレジンに高濃度で分散させたマスターバッチをドライブレンドする方法等によって製造することができる。
【００８１】
表面加飾層（ＩＩＩ）を構成するプロピレン系樹脂（Ｄ）がポリプロピレン系樹脂組成物であるとき、このポリプロピレン系樹脂組成物は、シール層（Ｉ）を構成するプロピレン系樹脂（Ａ）を組成するポリプロピレン系樹脂組成物と同じものであっても、異なるものであっても良い。
【００８２】
本発明の加飾フィルムは、厚みが、好ましくは約２０μｍ以上、より好ましくは約５０μｍ以上、さらに好ましくは約８０μｍ以上である。加飾フィルムの厚みをこのような値以上にすることにより、意匠性を付与する効果が向上し、成形時の安定性も向上し、より良好な加飾成形体を得ることが可能となる。一方、加飾フィルムの厚みは、好ましくは約２ｍｍ以下、より好ましくは約１．２ｍｍ以下、さらに好ましくは約０．８ｍｍ以下である。加飾フィルムの厚みをこのような値以下にすることにより、熱成形時の加熱に要する時間が短縮することで生産性が向上し、不要な部分をトリミングすることが容易になる。
【００８３】
本発明の加飾フィルムにおいて、加飾フィルム全体の厚みに占めるシール層（Ｉ）の厚みの割合は、好ましくは１〜７０％であり、層（ＩＩ）の厚みの割合は、好ましくは３０〜９９％である。加飾フィルム全体に占めるシール層（Ｉ）の厚みの割合が上記の値の範囲であれば、十分な接着強度を発揮することが出来、樹脂成形体（基体）の傷が表面に浮き出すのを抑制することが出来る。また加飾フィルム全体に占める層（ＩＩ）の厚みの割合が上記の値の範囲であれば、加飾フィルムの熱成形性が不十分となることを避けることができる。
【００８４】
また、加飾フィルムの最表面にポリプロピレン系樹脂（Ｄ）からなる表面加飾層（ＩＩＩ）を設けた多層フィルムにおいては、加飾フィルム中で層（ＩＩＩ）の厚みの加飾フィルム全体の厚みに占める割合は、好ましくは３０％以下である。
【００８５】
加飾フィルムの製造
本発明の加飾フィルムは、公知の様々な成形方法により製造することが出来る。
例えば、ポリプロピレン系樹脂（Ａ）および熱可塑性エラストマー（Ｂ）からなるシール層（Ｉ）とポリプロピレン系樹脂（Ｃ）からなる層（ＩＩ）を共押出成形する方法、シール層（Ｉ）および層（ＩＩ）とさらに他の層とを共押出成形する方法、あらかじめ押出成形した一方の層の片方の面の上に、他の層を熱及び圧力をかけて貼り合せる熱ラミネーション法、接着剤を介して貼り合せるドライラミネーション法及びウェットラミネーション法、あらかじめ押出成形した一方の層の片方の面の上に、ポリプロピレン系樹脂を溶融押出しする押出ラミネーション法やサンドラミネーション法などが挙げられる。加飾フィルムを形成するための装置としては、公知の共押出Ｔダイ成形機や、公知のラミネート成形機を用いることができる。この中で、生産性の観点から、共押出Ｔダイ成形機が好適に用いられる。
【００８６】
ダイスより押出された溶融状の加飾フィルムを冷却する方法としては、一本の冷却ロールにエアナイフユニットやエアチャンバーユニットより排出された空気を介して溶融状の加飾フィルムを接触させる方法や、複数の冷却ロールで圧着して冷却する方法が挙げられる。
【００８７】
本発明の加飾フィルムに光沢を付与する場合には、加飾フィルムの、製品の意匠面に鏡面状の冷却ロールを面転写して鏡面加工を施す方法が用いられる。
【００８８】
さらに、本発明の加飾フィルムの表面にシボ形状を有していてもよい。このような加飾フィルムは、ダイスより押出された溶融状態の樹脂を、凹凸形状を施したロールと平滑なロールとで直接圧着して凹凸形状を面転写する方法、平滑なフィルムを、凹凸形状を施した加熱ロールと平滑な冷却ロールとで圧接して面転写する方法等により製造することができる。シボ形状としては梨地調、獣皮調、ヘアライン調、カーボン調等が例示される。
【００８９】
本発明の加飾フィルムは、成膜後に熱処理してもよい。熱処理の方法としては、熱ロールで加熱する方法、加熱炉や遠赤外線ヒータで加熱する方法、熱風を吹き付ける方法等が挙げられる。
【００９０】
加飾成形体
本発明において加飾される成形体（加飾対象）として、好ましくはポリプロピレン系樹脂またはポリプロピレン系樹脂組成物からなる各種成形体（以下、「基体」と言うことがある。）を用いることが出来る。成形体の成形方法は、特に制限されるものでなく、例えば射出成形、ブロー成形、プレス成形、押出成形等を挙げることができる。
【００９１】
ポリプロピレン系樹脂は非極性であることから、難接着性の高分子であるが、本発明における加飾フィルムは、ポリプロピレン系樹脂（Ａ）および熱可塑性エラストマー（Ｂ）からなるシール層（Ｉ）、およびポリプロピレン系樹脂（Ｃ）からなる層（ＩＩ）を含むことにより、ポリプロピレン系樹脂からなる加飾対象と加飾フィルムが貼着することで非常に高い接着強度を発揮し、かつ加飾対象の表面に付いた傷を目立ちにくくすることが出来る。
【００９２】
ポリプロピレン系樹脂およびポリプロピレン系樹脂組成物のベース樹脂としては、プロピレン単独重合体（ホモポリプロピレン）、プロピレン−α−オレフィン共重合体、あるいは、プロピレンブロック共重合体等の公知の様々なプロピレンモノマーを主原料とする様々なタイプのものを選択することが出来る。また、本発明の効果を損なわない限り、剛性付与のためにタルク等のフィラーや、耐衝撃性付与のためにエラストマー等を含んでいても良い。また、上述した加飾フィルムを構成し得るポリプロピレン系樹脂組成物と同様に添加剤成分やその他の樹脂成分を含んでも良い。
【００９３】
本発明における加飾フィルムをポリプロピレン系樹脂からなる三次元形状に形成された各種成形体に貼着した加飾成形体は、塗装や接着剤に含まれるＶＯＣが大きく削減されるため、自動車部材、家電製品、車輌（鉄道など）、建材、日用品などとして好適に使用することができる。
【００９４】
本発明の加飾成形体の製造方法は、上述した加飾フィルムを準備するステップ、樹脂成形体を準備するステップ、減圧可能なチャンバーボックス中に、前記樹脂成形体及び前記加飾フィルムをセットするステップ、前記チャンバーボックス内を減圧するステップ、前記加飾フィルムを加熱軟化させるステップ、前記樹脂成形体に前記加飾フィルムを押し当てるステップ、前記減圧したチャンバーボックス内を大気圧に戻す又は加圧するステップを含むことを特徴とする。
【００９５】
三次元加飾熱成形は、減圧可能なチャンバーボックス中に、加飾対象と加飾フィルムをセットし、チャンバーボックス内を減圧した状態でフィルムを加熱軟化させ、加飾対象にフィルムを押し当て、チャンバーボックス内を大気圧に戻す、あるいは、加圧することで、加飾フィルムを加飾対象の表面に貼り付ける、という基本的な工程を有し、減圧下でフィルムの貼り付けを行う。これにより空気だまりが生じない、きれいな加飾成形体を得ることができる。本発明の製造方法において、三次元加飾熱成形に相応しい装置、条件であれば公知のあらゆる技術を用いることが出来る。
【００９６】
すなわち、チャンバーボックスは、加飾対象と加飾フィルム、および、それを押し当てるための機構、加飾フィルムを加熱するための装置等の全てを一つに納めるものでも良いし、加飾フィルムによって分割された複数のものでも良い。
【００９７】
また、加飾対象と加飾フィルムを押し当てるための機構は、加飾対象を移動させるもの、加飾フィルムを移動させるもの、両者を移動させるもの、いずれのタイプでもかまわない。
より具体的に代表的な成形方法を以下に例示する。
【００９８】
以下、図を参照しながら、三次元加飾熱成形機を用いて加飾フィルムを加飾対象に貼着する方法について例示的に説明する。
【００９９】
図２に示すように、この実施形態の三次元加飾熱成形機は上下にチャンバーボックス１１，１２を具備すると共に、前記２つのチャンバーボックス１１，１２内で加飾フィルム１の熱成形を行なうようにしている。上下のチャンバーボックス１１，１２には、真空回路（図示せず）と空気回路（図示せず）がそれぞれ配管されている。
【０１００】
また、上下のチャンバーボックス１１，１２の間には、加飾フィルム１を固定する治具１３が備えられている。また、下チャンバーボックス１２には、上昇・下降が可能なテーブル１４が設置されており、樹脂成形体（加飾対象）５はこのテーブル１４上に（治具等を介して又は直接）セットされる。上チャンバーボックス１１内にはヒータ１５が組み込まれており、このヒータ１５により加飾フィルム１は加熱される。加飾対象５は、プロピレン系樹脂組成物を基体とすることができる。
【０１０１】
このような三次元加飾熱成形機としては、市販の成形機（例えば布施真空株式会社製ＮＧＦシリーズ）を使用することができる。
【０１０２】
図３に示すように、まず上下チャンバーボックス１１，１２が開放された状態で、下チャンバーボックス１２内のテーブル１４上に加飾対象５を設置し、テーブル１４を下降した状態にする。続いて、上下チャンバーボックス１１，１２間のフィルム固定用の治具１３に加飾フィルム１をシール層（Ｉ）が基体に対向するようにセットする。
【０１０３】
図４に示すように、上チャンバーボックス１１を降下させ、上下チャンバーボックス１１，１２を接合させ前記ボックス内を閉塞状態とした後、それぞれのチャンバーボックス１１，１２内を真空吸引状態にし、ヒータ１５により加飾フィルム１の加熱を行う。
【０１０４】
加飾フィルム１を加熱軟化した後、図５に示すように、上下チャンバーボックス１１，１２内を真空吸引状態のまま下チャンバーボックス１２内のテーブル１４を上昇させる。加飾フィルム１は加飾対象５に押し付けられて、加飾対象５を被覆する。さらに図６に示すように、上チャンバーボックス１１を大気圧下に開放または圧空タンクより圧縮空気を供給することにより、さらに大きな力で加飾フィルム１を加飾対象５に密着させる。
【０１０５】
続いて、上下チャンバーボックス１１，１２内を大気圧下に開放し、加飾成形体６を下チャンバーボックス１２から取り出す。最後に、図７に例示するように加飾成形体６の周囲にある不要な加飾フィルム１のエッジをトリミングする。
【０１０６】
成形条件
チャンバーボックス１１，１２内の減圧は、空気だまりが発生しない程度であれば良く、チャンバーボックス内の圧力が１０ｋＰａ以下、好ましくは３ｋＰａ、より好ましくは１ｋＰａ以下である。
【０１０７】
また、加飾フィルム１により上下に分割された二つのチャンバーボックス１１，１２においては、加飾対象５と加飾フィルム１が貼り付けられる側のチャンバーボックス内圧力が本範囲であれば良く、上下のチャンバーボックス１１，１２の圧力を変えることで加飾フィルム１のドローダウンを抑制することも出来る。
【０１０８】
加飾フィルム１の加熱はヒータ温度（出力）と加熱時間によって制御される。また、フィルムの表面温度を放射温度計等の温度計により測定し適切な条件の目安とすることも可能である。
【０１０９】
本発明において、ポリプロピレン系樹脂からなる加飾対象５にポリプロピレン系加飾フィルム１を貼着させるには、樹脂成形体５表面及び加飾フィルム１が十分に軟化又は融解することが必要である。
【０１１０】
そのために、ヒータ温度は加飾対象５を構成するポリプロピレン系樹脂と加飾フィルム１を構成するポリプロピレン系樹脂の融解温度よりも高いことが必要である。ヒータ温度は、好ましくは１６０℃以上、より好ましくは１８０℃以上、最も好ましくは２００℃以上である。
【０１１１】
ヒータ温度が高いほど加熱に要する時間は短縮されるが、加飾フィルム１の内部（あるいはヒータが片側にのみ設置させる場合にはヒータと反対の面）が十分に加熱されるまでに、ヒータ側の温度が高くなりすぎることで成形性の悪化を招くばかりでなく樹脂が熱劣化してしまうため、ヒータ温度は５００℃以下であることが好ましく、より好ましくは４５０℃以下、最も好ましくは４００℃以下である。
【０１１２】
適切な加熱時間はヒータ温度によって異なるが、短くても、ポリプロピレン系加飾フィルムが加熱され、スプリングバックと呼ばれる張り戻りが開始するまでの時間またはそれを超える時間加熱されることが好ましい。
すなわち、ヒータによって加熱された加飾フィルムは、固体状態から加熱されることで熱膨張し結晶溶融に伴い一度たるみ、結晶融解が全体に進行すると分子が緩和することで一時的に張り戻るスプリングバックが観察され、その後、自重によって垂れ下がるという挙動を示すが、スプリングバック後には、フィルムは完全に結晶が融解しており、分子の緩和が十分であるため、十分な接着強度が得られる。
【０１１３】
一方、加熱時間が長くなりすぎると、フィルムは自重によって垂れ下がったり、上下チャンバーボックスの圧力差により変形してしまったりするので、スプリングバック終了後、１２０秒未満の加熱時間であることが好ましい。
【０１１４】
凹凸を有する複雑な形状の成形体を加飾する場合や、より高い接着力を達成する場合には、加飾フィルムを基体に密着させる際に、圧縮空気を供給することが好ましい。圧縮空気を導入した際の上チャンバーボックス内の圧力は、１５０ｋＰａ以上、好ましくは２００ｋＰａ以上、より好ましくは２５０ｋＰａ以上である。上限については特に制限しないが、圧力が高すぎると機器を損傷するおそれがあるため、４５０ｋＰａ以下、好ましくは４００ｋＰａ以下が良い。
【実施例】
【０１１５】
以下、実施例として、本発明をさらに具体的に説明するが、本発明はこの実施例に限定されるものではない。
【０１１６】
１．諸物性の測定方法
（ｉ）メルトフローレート（ＭＦＲ）
ＩＳＯ  １１３３：１９９７  Ｃｏｎｄｉｔｉｏｎｓ  Ｍに準拠して、２３０℃、２．１６ｋｇ荷重で測定した。単位はｇ／１０分である。
【０１１７】
（ｉｉ）融解ピーク温度（融点）：
示差走査熱量計（ＤＳＣ）を用い、一旦２００℃まで温度を上げて１０分間保持した後、１０℃／分の降温速度で４０℃まで温度を降下させ、再び昇温速度１０℃／分にて測定した際の、吸熱ピークトップの温度を融解ピーク温度とした。単位は℃である。
【０１１８】
(ｉｉｉ)密度
熱可塑性エラストマー（Ｂ）の密度は、ＪＩＳ  Ｋ７１１２：１９９９の密度勾配管法に従って、測定した。
【０１１９】
（ｉｖ）エチレン含量（Ｅ（Ｂ））
熱可塑性エラストマー（Ｂ）のエチレン含量は、上述したような方法に基づき、１３Ｃ−ＮＭＲ測定で得られた積分強度から求めた。試料の調製と測定条件は以下の通りである。
試料である熱可塑性エラストマー（Ｂ）２００ｍｇをｏ−ジクロロベンゼン／重水素化臭化ベンゼン（Ｃ６Ｄ５Ｂｒ）＝４／１（体積比）２．４ｍｌおよび化学シフトの基準物質であるヘキサメチルジシロキサンと共に内径１０ｍｍφのＮＭＲ試料管に入れ溶解した。
１３Ｃ−ＮＭＲ測定は１０ｍｍφのクライオプローブを装着したブルカー・バイオスピン（株）製のＡＶ４００型ＮＭＲ装置を用いて行った。
１３Ｃ−ＮＭＲ測定条件は、試料の温度１２０℃、パルス角を９０°、パルス間隔を２０秒、積算回数を５１２回とし、ブロードバンドデカップリング法で実施した。
【０１２０】
２．使用材料
（１）ポリプロピレン系樹脂
以下のポリプロピレン系樹脂を用いた。
（Ａ−１）：プロピレン−α−オレフィン共重合体（ＭＦＲ（Ａ）＝７ｇ／１０分、Ｔｍ（Ａ）＝１４６℃）、日本ポリプロ（株）製、商品名「ノバテック（登録商標）ＦＷ３ＧＴ」
（Ａ−２）：プロピレン単独重合体（ＭＦＲ（Ａ）＝１０ｇ／１０分、Ｔｍ（Ａ）＝１６１℃）、日本ポリプロ（株）製、商品名「ノバテック（登録商標）ＦＡ３ＫＭ」
（Ｃ−１）：プロピレン単独重合体（ＭＦＲ（Ｃ）＝２．４ｇ／１０分、Ｔｍ（Ｃ）＝１６１℃）、日本ポリプロ（株）製、商品名「ノバテック（登録商標）ＦＹ６」
（Ｃ−２）：プロピレン単独重合体（ＭＦＲ（Ｃ）＝０．４ｇ／１０分、Ｔｍ（Ｃ）＝１６１℃）、日本ポリプロ（株）製、商品名「ノバテック（登録商標）ＥＡ９」
（Ｃ−３）：ポリプロピレン系樹脂（Ｃ−１）９６重量％に黒色顔料ＭＢ（ポリコール興業（株）製  ＥＰＰ−Ｋ−１２０６０１）を４重量％ブレンドしたポリプロピレン系樹脂組成物（ＭＦＲ＝２．４ｇ／１０分、Ｔｍ＝１６１℃）
（Ｄ−１）：ポリプロピレン系樹脂（Ａ−２）１００重量部に、造核剤（ミリケン・ジャパン（株）製、商標名「Ｍｉｌｌａｄ  ＮＸ８０００Ｊ」）０．４重量部ブレンドしたポリプロピレン系樹脂組成物（ＭＦＲ＝１０ｇ／１０分、Ｔｍ＝１６４℃）
（Ｄ−２）：メタロセン系触媒によるプロピレン−α−オレフィン共重合体（ＭＦＲ＝７ｇ／１０分、Ｔｍ＝１２５℃、Ｍｗ／Ｍｎ＝２．５）、日本ポリプロ（株）製、商品名「ウィンテック（登録商標）ＷＦＸ４Ｍ」
（Ｄ−３）：ポリプロピレン系樹脂（Ｄ−２）１００重量部に、造核剤（ミリケン・ジャパン（株）製、商標名「Ｍｉｌｌａｄ  ＮＸ８０００Ｊ」）０．４重量部ブレンドしたポリプロピレン系樹脂組成物（ＭＦＲ＝７ｇ／１０分、Ｔｍ＝１２７℃）
（Ｄ−４）：ポリプロピレン系樹脂（Ａ−２）９６重量％にＭＦＲ＝１１ｇ／１０分の白色顔料ＭＢ（ポリコール興業（株）製  ＥＰＰ−Ｗ−５９５７８、酸化チタン含有量８０重量％）を４重量％ブレンドしたポリプロピレン系樹脂組成物（ＭＦＲ＝１０ｇ／１０分、Ｔｍ＝１６１℃）
（Ｄ−５）：ポリプロピレン系樹脂（Ａ−２）９６重量％に銀色顔料ＭＢ（トーヨーカラー（株）製  ＰＰＣＭ９１３Ｙ−４２  ＳＩＬＶＥＲ２１Ｘ）を４重量％ブレンドしたポリプロピレン系樹脂組成物（ＭＦＲ＝１０ｇ／１０分、Ｔｍ＝１６１℃）
【０１２１】
（２）熱可塑性エラストマー（Ｂ）
以下の熱可塑性エラストマーを用いた。
（Ｂ−１）：プロピレンを主成分とするプロピレン−ブテンランダム共重合体（ＭＦＲ（Ｂ）＝７．０ｇ／１０分、Ｔｍ（Ｂ）＝７５℃、密度＝０．８８５ｇ／ｃｍ３、プロピレン含量＝６９ｗｔ％、ブテン含量＝３１ｗｔ％、エチレン含量＝０ｗｔ％）：  三井化学（株）製、商品名「タフマーＸＭ７０７０」
（Ｂ−２）：ブテン単独重合体（ＭＦＲ（Ｂ）＝５．０ｇ／１０分、Ｔｍ（Ｂ）＝１２５℃、密度＝０．９１５ｇ／ｃｍ３、エチレン含量＝０ｗｔ％）：  三井化学（株）製、商品名「タフマーＢＬ４０００」
（Ｂ−３）：プロピレンを主成分とするプロピレンーエチレン−ブテンランダム共重合体（ＭＦＲ（Ｂ）＝６．０ｇ／１０分、Ｔｍ（Ｂ）＝１６０℃、密度＝０．８６８ｇ／ｃｍ３、プロピレン含量＝８４ｗｔ％、エチレン含量＝９ｗｔ％、ブテン含量＝７ｗｔ％）：三井化学（株）製、商品名「タフマーＰＮ２０６０」
（Ｂ−４）：プロピレンを主成分とするプロピレン−エチレンランダム共重合体（ＭＦＲ（Ｂ）＝８．０ｇ／１０分、Ｔｍ（Ｂ）＝６１℃、密度＝０．８７１ｇ／ｃｍ３、プロピレン含量＝８９ｗｔ％、エチレン含量＝１１ｗｔ％）：エクソンモービルケミカル社製、商品名「ＶＩＳＴＡＭＡＸＸ３０００」
【０１２２】
（３）樹脂成形体に用いたポリプロピレン系樹脂（Ｘ）
以下のポリプロピレン系樹脂を用いた。
（Ｘ−１）：プロピレン単独重合体（ＭＦＲ＝４０ｇ／１０分、Ｔｍ＝１６５℃）、日本ポリプロ（株）製、商品名「ノバテック（登録商標）ＭＡ０４Ｈ」
（Ｘ−２）：プロピレンエチレンブロック共重合体（ＭＦＲ＝３０ｇ／１０分、Ｔｍ＝１６４℃）、日本ポリプロ（株）製、商品名「ノバテック（登録商標）ＮＢＣ０３ＨＲ」
（Ｘ−３）：ポリプロピレン系樹脂（Ｘ−２）６０重量％に、ＭＦＲ＝１．０のＥＢＲ（三井化学（株）製  タフマー（登録商標）Ａ０５５０Ｓ）を２０重量％、無機フィラー（日本タルク（株）製  タルクＰ−６、平均粒径４．０μｍ）２０重量％ブレンドしたポリプロピレン系樹脂組成物
【０１２３】
３．樹脂成形体（基体）の製造
ポリプロピレン系樹脂（Ｘ−１）〜（Ｘ−３）を用い、以下の方法で射出成形体を得た。また得られた射出成形体に以下の方法により、引掻き傷を付け樹脂成形体（基体）とした。
射出成形機：東芝機械株式会社製「ＩＳ１００ＧＮ」、型締め圧１００トン
シリンダー温度：２００℃
金型温度：４０℃
射出金型：幅×高さ×厚さ＝１２０ｍｍ×１２０ｍｍ×３ｍｍの平板
状態調整：温度２３℃、湿度５０％ＲＨの恒温恒湿室にて５日間保持
傷評価用加工：温度２３℃、湿度５０％ＲＨの恒温恒湿室で引掻試験器（ＲＯＣＫＷＯＯＤ  ＳＹＳＴＥＭＳ  ＡＮＤ  ＥＱＵＩＰＭＥＮＴ社製「ＳＣＲＡＴＣＨ＆ＭＡＲ  ＴＥＳＴＥＲ」）を用い、２５Ｎの荷重にて、形状（曲率半径０．５ｍｍ、ボール状）加工を施した引掻先端にて、引掻速度＝１００ｍｍ／分にて引掻き、上記射出成形体に引掻き傷を付けた。
【０１２４】
樹脂成形体（基体）の表面に付けた引掻き傷を形状測定器レーザマイクロスコープ（ＫＥＹＥＮＣＥ社製  「ＶＸ−Ｘ２００」）で測定したところ、引掻き傷の深さは１６μｍであった。また、引掻き傷は白化傷となっていた。
【０１２５】
実施例１
・加飾フィルムの製造
口径３０ｍｍ（直径）のシール層用押出機−１、及び口径４０ｍｍ（直径）の押出機−２が接続された、リップ開度０．８ｍｍ、ダイス幅４００ｍｍの２種２層Ｔダイを用いた。シール層用押出機−１にポリプロピレン系樹脂（Ａ−１）と熱可塑性エラストマー（Ｂ−１）とを重量比が８５：１５となるようにブレンドしたものを、押出機−２にポリプロピレン系樹脂（Ｃ−１）をそれぞれ投入し、樹脂温度２４０℃、シール層用押出機−１の吐出量を４ｋｇ／ｈ、押出機−２の吐出量を１２ｋｇ／ｈの条件で溶融押出を行った。溶融押出されたフィルムを、シール層が外側になるように８０℃の３ｍ／ｍｉｎで回転する第１ロールにエアナイフで押付けながら冷却固化させ、厚さ５０μｍのシール層と、厚さ１５０μｍの層が積層された２層の未延伸フィルムを得た。
【０１２６】
・三次元加飾熱成形
樹脂成形体（基体）５として、上記により得られたポリプロピレン系樹脂（Ｘ−１）からなる射出成形体を用いた。
三次元加飾熱成形装置として、布施真空株式会社製「ＮＧＦ−０４０６−ＳＷ」を用いた。図２〜７に示すように、加飾フィルム１を、シール層が基体に対向するとともに長手方向がフィルムのＭＤ方向となるように、幅２５０ｍｍ×長さ３５０ｍｍで切り出し、開口部のサイズが２１０ｍｍ×３００ｍｍのフィルム固定用治具１３にセットした。樹脂成形体（基体）５は、フィルム固定用治具１３よりも下方に位置するテーブル１４上に設置された、高さ２０ｍｍのサンプル設置台の上に、ニチバン株式会社製「ナイスタック  ＮＷ−Ｋ１５」を介して貼り付けた。フィルム固定治具１３とテーブル１４をチャンバーボックス１１，１２内に設置し、チャンバーボックスを閉じてチャンバーボックス１１，１２内を密閉状態とした。チャンバーボックスは、加飾フィルム１を介して上下に分割されている。上下ボックスを真空吸引し、大気圧（１０１．３ｋＰａ）から１．０ｋＰａまで減圧した状態で、上チャンバーボックス１１上に設置された遠赤外線ヒータ１５を出力８０％で始動させて加飾フィルム１を加熱した。加熱中も真空吸引を継続し、最終的に０．１ｋＰａまで減圧した。加飾フィルム１が加熱され一時的にたるみ、その後、張り戻るスプリングバック現象が終了してから５秒後に、下チャンバーボックス１２内に設置されたテーブル１４を上方に移動させて、樹脂成形体（基体）５を加飾フィルム１に押し付け、直後に上チャンバーボックス１１内の圧力が２７０ｋＰａとなるように圧縮空気を送り込んで樹脂成形体（基体）５と加飾フィルム１を密着させた。このようにして、樹脂成形体（基体）５の上面及び側面に加飾フィルム１が貼着された三次元加飾熱成形品６を得た。
【０１２７】
・物性評価
（１）熱成形性の評価
三次元加飾熱成形時の加飾フィルムのドローダウン状態、ならびに基体に加飾フィルムを貼着した加飾成形体の加飾フィルムの貼着状態を目視にて観察し、以下に示した基準で評価した。
○：三次元加飾熱成形時に、加飾フィルムがドローダウンせずに基体と加飾フィルムとの接触が接触面全面にて同時に行われたため、接触ムラが発生せず、均一に貼着されている。
×：三次元加飾熱成形時に、加飾フィルムがドローダウンしたため、基体全面に接触ムラが発生。
【０１２８】
（２）樹脂成形体（基体）と加飾フィルムとの接着力
株式会社ニトムズ社製「クラフト粘着テープ  Ｎｏ．７１２Ｎ」を幅７５ｍｍ、長さ１２０ｍｍに切り出し、樹脂成形体（基体）の端部より７５ｍｍ×１２０ｍｍの範囲で樹脂成形体（基体）に貼り付けてマスキング処理を施した（基体表面露出部は幅４５ｍｍ、長さ１２０ｍｍ）。樹脂成形体（基体）のマスキング面が加飾フィルムと接触するように三次元加飾熱成形装置ＮＧＦ−０４０６−ＳＷに設置し、三次元加飾熱成形を行った。
【０１２９】
得られた加飾成形体の加飾フィルム面を、粘着テープの長手方向に対して垂直方向にカッターを用いて１０ｍｍ幅で基体表面までカットし、試験片を作成した。得られた試験片において、基体と加飾フィルムとの接着面は幅１０ｍｍ×長さ４５ｍｍである。試験片の基体部と加飾フィルム部とが１８０°となるように引張試験機に取付け、２００ｍｍ／ｍｉｎの引張速度で接着面の１８０°剥離強度測定を行い、剥離時または破断時の最大強度（Ｎ／１０ｍｍ）を５回測定し、平均した強度を接着力とした。
【０１３０】
（３）傷つきを目立ちにくくする効果の評価
２５Ｎの荷重で傷をつけた成形体（基体）の三次元加飾熱成形品の引掻き傷があった部位の傷の深さを形状測定レーザマイクロスコープ（ＫＥＹＥＮＣＥ社製  「ＶＸ−Ｘ２００」）で測定した。測定の回数はｎ＝５とし、その平均値を傷深さ（μｍ）とした。
また、白化外観として、２５Ｎの荷重で傷をつけた成形体（基体）の白化傷が、加飾フィルムによって目立たなくなっているかを以下の基準で目視にて判定し、評価した。
○：白化傷の痕跡が目立たず、外観に優れている。
×：白化傷が残り、外観が悪い。
【０１３１】
（４）グロス
加飾フィルムが貼着された加飾成形体の中央付近の光沢（グロス）を日本電色工業（株）製ＧＬＯＳＳ計Ｇｌｏｓｓ  Ｍｅｔｅｒ  ＶＧ２０００を用いて、入射角６０°で測定した。測定方法はＪＩＳ  Ｋ７１０５−１９８１に準拠した。
【０１３２】
（５）リサイクル性評価
得られた加飾成形体を粉砕し、樹脂成形体（基体）の製造と同様に射出成形によりリサイクル成形体を得、外観を目視で評価した。
【０１３３】
得られた加飾成形体等の物性評価結果を表１に示す。
ポリプロピレン系樹脂（Ａ）、熱可塑性エラストマー（Ｂ−１）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３４】
実施例２
実施例１の加飾フィルムの製造において、シール層に用いた熱可塑性エラストマーを（Ｂ−２）に変更した以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３５】
実施例３
実施例１の加飾フィルムの製造において、シール層に用いた熱可塑性エラストマーを（Ｂ−３）に変更した以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３６】
実施例４
実施例１の加飾フィルムの製造において、シール層に用いた熱可塑性エラストマーを（Ｂ−４）に変更した以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３７】
実施例５
実施例１の加飾フィルムの製造において、ポリプロピレン系樹脂（Ａ−１）と熱可塑性エラストマー（Ｂ−１）との配合比が７０：３０としたこと以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３８】
実施例６
実施例１の加飾フィルムの製造において、ポリプロピレン系樹脂（Ａ−１）と熱可塑性エラストマー（Ｂ−１）との配合比が３０：７０としたこと以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１３９】
実施例７
実施例１の加飾フィルムの製造において、シール層に用いたポリプロピレン系樹脂を（Ａ−２）に変更した以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１４０】
実施例８
実施例１の加飾フィルムの製造において、層（Ｉ）に用いたポリプロピレン系樹脂（Ｃ）を（Ｃ−２）に変更した以外は、実施例１と同様に評価を行った。評価結果を表１に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１４１】
比較例１
実施例１の加飾フィルムの製造において、シール層に熱可塑性エラストマー（Ｂ）を配合せず、ポリプロピレン系樹脂（Ａ−１）のみ用いたこと以外は、実施例１と同様に評価を行った。評価結果を表１に示す。
シール層に熱可塑性エラストマーが含まれていないため、接着力が小さく、また傷の浮き出しを十分に抑制することが出来ず、外観に劣るものであった。
【０１４２】
比較例２
実施例１の加飾フィルムの製造において、シール層に熱可塑性エラストマー（Ｂ）を配合せず、ポリプロピレン系樹脂（Ａ−１）のみ用い、さらに三次元加飾熱成形において、スプリングバック現象が終了してから２０秒間加熱を続け、その後に加飾熱成形を行ったこと以外は、実施例１と同様に評価を行った。評価結果を表１に示す。
フィルム加熱時間を長くすることで接着力は向上するが、フィルムのドローダウンが激しく、加飾成形体の外観が劣るものであり、傷の評価は行わなかった。
【０１４３】
実施例９
実施例１の三次元加飾熱成形において、基体を樹脂（Ｘ−２）を用いた射出成形体に変更した以外は、実施例１と同様に評価を行った。得られた結果を表２に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１４４】
実施例１０
実施例１の三次元加飾熱成形において、基体を樹脂（Ｘ−３）を用いた射出成形体に変更した以外は、実施例１と同様に評価を行った。得られた結果を表２に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、リサイクル成形体は外観に優れるもの（評価：○）であった。
【０１４５】
実施例１１
実施例１の加飾フィルムの製造において、口径３０ｍｍ（直径）のシール層用押出機−１、及び口径４０ｍｍ（直径）の押出機−２、及び口径３０ｍｍ（直径）の表面層用押出機−３が接続された、リップ開度０．８ｍｍ、ダイス幅４００ｍｍの３種３層Ｔダイを用いた。シール層用押出機−１にポリプロピレン系樹脂（Ａ−１）と熱可塑性エラストマー（Ｂ−１）とを重量比が８５：１５となるようにブレンドしたものを、押出機−２にポリプロピレン系樹脂（Ｃ−１）を、表面層用押出機−３にポリプロピレン系樹脂（Ａ−２）をそれぞれ投入し、樹脂温度２４０℃、シール層用押出機−１の吐出量を４ｋｇ／ｈ、用押出機−２の吐出量を８ｋｇ／ｈ、表面層用押出機−３の吐出量を４ｋｇ／ｈの条件で溶融押出を行った。
【０１４６】
溶融押出されたフィルムを、８０℃、３ｍ／ｍｉｎで回転する冷却ロールに、表面加飾層が接するように冷却固化させ、厚さ５０μｍの表面加飾層と、厚さ１００μｍの層と、厚さ５０μｍのシール層が積層された３層の未延伸フィルムを得た。
【０１４７】
上記の加飾フィルム製造で得られた未延伸フィルムを用いること以外は実施例１と同様に評価を行った。評価結果を表２に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、ポリプロピレン系樹脂（Ａ−２）が表面加飾層（ＩＩＩ）［表面層（ＩＩＩ）］として、最表面側に積層されたことで、光沢に優れる結果であった。また、リサイクル成形体は外観に優れるもの（評価：○）であった。
【０１４８】
実施例１２
実施例１１の加飾フィルムの製造において、表面層に用いたポリプロピレン系樹脂（Ａ−２）をポリプロピレン系樹脂（Ｄ−１）に変更した以外は、実施例１１と同様に評価を行った。得られた結果を表２に示す。
ポリプロピレン系樹脂（Ａ）、熱可塑性エラストマー（Ｂ）およびポリプロピレン系樹脂（Ｃ）が本発明の要件を全て満足しているため、得られた加飾成形体は外観および接着力に優れ、傷が目立たなくなっているものであった。また、造核剤が添加されたポリプロピレン系樹脂（Ｄ−１）が表面加飾層（ＩＩＩ）［表面層（ＩＩＩ）］として最表面側に積層されたことで、光沢に優れる結果であった。また、リサイクル成形体は外観に優れるもの（評価：○）であった。
【０１４９】
実施例１３
実施例１１の加飾フィルムの製造において、表面層に用いたポリプロピレン系樹脂（Ａ−２）をポリプロピレン系樹脂（Ｄ−２）に変更した以外は、実施例１１と同様に評価を行った。得られた結果を表２に示す。
ポリプロピレン系樹脂（Ａ）、熱可塑性エラストマー（Ｂ）、およびポリプロピレン系樹脂（Ｃ）が本発明の要件を全て満足しているため、得られた加飾成形体は外観および接着力に優れ、傷が目立たなくなっているものであった。また、ポリプロピレン系樹脂（Ｄ−２）が表面加飾層（ＩＩＩ）［表面層（ＩＩＩ）］として最表面側に積層されたことで、光沢に優れる結果であった。また、リサイクル成形体は外観に優れるもの（評価：○）であった。
【０１５０】
実施例１４
実施例１１の加飾フィルムの製造において、表面層に用いたポリプロピレン系樹脂（Ａ−２）をポリプロピレン系樹脂（Ｄ−３）に変更した以外は、実施例１１と同様に評価を行った。得られた結果を表２に示す。
ポリプロピレン系樹脂（Ａ）、熱可塑性エラストマー（Ｂ）、およびポリプロピレン系樹脂（Ｃ）が本発明の要件を全て満足しているため、得られた加飾成形体は外観および接着力に優れ、傷が目立たなくなっているものであった。また、造核剤が添加されたポリプロピレン系樹脂（Ｄ−３）が表面加飾層（ＩＩＩ）［表面層（ＩＩＩ）］として最表面側に積層されたことで、光沢に優れる結果であった。また、リサイクル成形体は外観に優れるもの（評価：○）であった。
【０１５１】
実施例１５
実施例１１の加飾フィルムの製造において、表面層に用いたポリプロピレン系樹脂（Ａ−２）をポリプロピレン系樹脂（Ｄ−４）に変更した以外は、実施例１１と同様に評価を行った。得られた結果を表２に示す。
ポリプロピレン系樹脂（Ａ）、熱可塑性エラストマー（Ｂ）、およびポリプロピレン系樹脂（Ｃ）が本発明の要件を全て満足しているため、得られた加飾成形体は外観および接着力に優れていた。また、白色に着色された加飾フィルムが貼着されたことも相俟って、傷つけた箇所を特定できないほど十分に傷が隠蔽された。そのため、傷深さを測定しなかった。また、光沢に優れる表面加飾層（ＩＩＩ）［表面層（ＩＩＩ）］が白色に着色されているため、外観に優れるものであった。また、リサイクル成形体は外観に優れるもの（評価：○）であった。
【０１５２】
実施例１６
実施例１１の加飾フィルムの製造において、ポリプロピレン系樹脂（Ｃ−１）をポリプロピレン系樹脂（Ｃ−３）に変更した以外は、実施例１１と同様に評価を行った。得られた結果を表２に示す。
ポリプロピレン系樹脂（Ａ）、熱可塑性エラストマー（Ｂ）、およびポリプロピレン系樹脂（Ｃ）が本発明の要件を全て満足しているため、得られた加飾成形体は外観および接着力に優れていた。また、黒色に着色された加飾フィルムが貼着されたことも相俟って、傷つけた箇所を特定できないほど十分に傷が隠蔽された。そのため、傷深さを測定しなかった。また、層（ＩＩ）が黒色に着色されているため、外観に優れるものであった。さらに、ポリプロピレン系樹脂（Ａ−２）が表面加飾層（ＩＩＩ）［表面層（ＩＩＩ）］として最表面側に積層されているため、光沢に優れる結果であった。また、リサイクル成形体は外観に優れるもの（評価：○）であった。
【０１５３】
実施例１７
実施例１６の加飾フィルムの製造において、表面層に用いたポリプロピレン系樹脂（Ａ−２）をポリプロピレン系樹脂（Ｄ−５）に変更した以外は、実施例１６と同様に評価を行った。得られた結果を表２に示す。
ポリプロピレン系樹脂（Ａ）、熱可塑性エラストマー（Ｂ）、およびポリプロピレン系樹脂（Ｃ）が本発明の要件を全て満足しているため、得られた加飾成形体は外観および接着力に優れていた。また、着色された加飾フィルムが貼着されたことも相俟って、傷つけた箇所を特定できないほど十分に傷が隠蔽された。そのため、傷深さを測定しなかった。また、ポリプロピレン系樹脂（Ｄ−５）が表面加飾層（ＩＩＩ）［層（ＩＩＩ）］として最表面側に積層されているため、光沢に優れる結果であった。さらに、層（ＩＩ）が黒色に、表面層加飾層（ＩＩＩ）が銀色に着色されているため、金属調のフィルムとなり、外観に優れるものであった。また、リサイクル成形体は外観に優れるもの（評価：○）であった。
【０１５４】
実施例１８
・加飾フィルムの製造
実施例１７の加飾フィルムの製造において、シール層用押出機−１の吐出量を４ｋｇ／ｈ、用押出機−２の吐出量を１２ｋｇ／ｈ、表面層用押出機−３の吐出量を４ｋｇ／ｈの条件で溶融押出を行い、得られた３層の未延伸フィルムを幅２００ｍｍにスリットすることで、厚さ５０μｍの表面加飾層と、厚さ１５０μｍの層と、厚さ５０μｍのシール層が積層された３層の未延伸フィルムを得た。
【０１５５】
・エンボスフィルムの製造
エンボス成形装置として、由利ロール（株）製、電気加熱式テストエンボス機を用いた。電気加熱式テストエンボス機は、上段に設置された加熱可能な凹凸形状を施したロール（エンボスロール）と、下段に設置された平滑なロールとでフィルムを加熱圧接することで、上段の凹凸形状をフィルム表面に転写する機構を有する。エンボスロールは、深さ０．０３０ｍｍのヘアライン柄を用いた。
加飾フィルムの製造により得られた３層の未延伸フィルムを、表面加飾層がエンボスロールと接するように、エンボス機の２本ロールに繰り出した。エンボスロール温度１４５℃、接圧力３ＭＰａ、ロール速度３ｍ／ｍｉｎの条件でエンボス転写を行うことで、表面加飾層表面にヘアライン柄が転写された加飾フィルムを得た。
【０１５６】
・三次元加飾熱成形
実施例１と同様の方法で三次元加飾熱成形品を得た。
【０１５７】
・物性評価
（１）エンボス転写の評価
得られた加飾フィルムの表面加飾層に施されたヘアライン柄部位の深さを形状測定レーザマイクロスコープ（ＫＥＹＥＮＣＥ社製  「ＶＸ−Ｘ２００」）で測定した。測定の回数はｎ＝５とし、その平均値をエンボス深さ（μｍ）とした。
【０１５８】
（２）熱成形後のエンボス模様の評価
三次元加飾熱成形後のエンボス模様の残りかたを目視にて観察し、以下に示した基準で評価した。
○：三次元加飾熱成形後の三次元加飾熱成形品表面にエンボス模様が残っており、意匠性に優れている。
×：三次元加飾熱成形後の三次元加飾熱成形品表面の大部分でエンボス模様が消失しており、意匠性に劣る。
【０１５９】
得られた加飾成形体等の物性評価結果を表３に示す。
ポリプロピレン系樹脂（Ａ）、熱可塑性エラストマー（Ｂ）、およびポリプロピレン系樹脂（Ｃ）が本発明の要件を全て満足しているため、エンボスフィルムの製造により得られたフィルムのエンボス深さは２５μｍと優れていた。また三次元加飾熱成形後の三次元加飾熱成形品表面においても、ヘアライン柄が強く残っており、意匠性に優れるものであった。
【０１６０】
【表１】
2018094910.tif 000004
【０１６１】
【表２】
2018094910.tif 000005
【０１６２】
【表３】
2018094910.tif 000006
【産業上の利用可能性】
【０１６３】
本発明によれば、十分な接着強度と製品外観を両立可能であり、シボ戻りが少なく、基体の傷を目立たなくすることで製品不良の低減を可能とし、さらにリサイクルを容易とする三次元加飾熱成形に用いる加飾フィルム及びそれを用いた加飾成形体の製造方法が提供される。
【符号の説明】
【０１６４】
１    加飾フィルム
２    層（ＩＩ）
３    シール層（Ｉ）
５    樹脂成形体（加飾対象、基体）
６    加飾成形体
１１  上チャンバーボックス
１２  下チャンバーボックス
１３  治具
１４  テーブル
１５  ヒータ
【図１】
2018094910.tif 000007
【図２】
2018094910.tif 000008
【図３】
2018094910.tif 000009
【図４】
2018094910.tif 000010
【図５】
2018094910.tif 000011
【図６】
2018094910.tif 000012
【図７】
2018094910.tif 000013
【図８】
2018094910.tif 000014